제조 예 3 에서 얻 어 진 주석 수식 루틸 형 산화 티탄 초미립자 졸 액 2500 g 을 pH = 3 으로 조정 한 후 , 80 ℃ 로 가열 했 다 . 2 중량 % 의 규소 산화물 수용액 125 g 을 1 시간 에 걸쳐 적하 하 고 , 또한 30 분 가열 했 다 . 실온 까지 냉각 한 후 , 1 mol / l 수산화 나트륨 수용액 을 가하 여 졸 액 으로 했 다 . 80 ℃ 로 승 온 하 고 , pH = 9 로 유지 하 면서 , 2 중량 % 규소 산화물 수용액 625 g 을 2 시간 에 걸쳐 적하 하 고 또한 4 시간 가열 했 다 . 한외 여과 를 실시 하 고 정제 하 여 , 2 중량 % 졸 액 을 얻 었 다 . 유도 결합 플라스마 법 분석 에 의한 피복층 / 미립자 의 중량 비 는 0 . 13 / 1 이 었 다 . 회전 증발기 에 의해 메탄올 을 가하 여 농축 하 는 조작 을 반복 한 후 , 20 중량 % 메탄올 분산 졸 액 으로 했 다 .